(57)【特許請求の範囲】
【請求項１】
水１Ｌに対して粒径０．５−５ｍｍの粒状消石灰を２５ｇ以上の割合で混合した混合物中に炭酸ガスを吹き込み、炭酸化反応させることにより得ることができる炭酸カルシウム多孔質粒子。
【請求項２】
１５−５０℃で炭酸化反応させることにより得ることのできる請求項１に記載の炭酸カルシウム多孔質粒子。
【請求項３】
５０℃を越えて炭酸化反応させることにより得ることのできる請求項１に記載の炭酸カルシウム多孔質粒子。
【請求項４】
混合物がｐＨ＝７−８となる炭酸化終了までの時間を６０分以上で行うことにより得ることのできる請求項１ないし３のいずれかに記載の炭酸カルシウム多孔質粒子。
【請求項５】
水１Ｌに対して粒径０．５−５ｍｍの粒状消石灰を２５ｇ以上の割合で混合した混合物中に炭酸ガスを吹き込み、炭酸化反応させることを特徴とする炭酸カルシウム多孔質粒子の製造方法。
【請求項６】
１５−５０℃で炭酸化反応させる請求項５に記載の炭酸カルシウム多孔質粒子の製造方法。
【請求項７】
５０℃を越えて炭酸化反応させる請求項５に記載の炭酸カルシウム多孔質粒子の製造方法。
【請求項８】
混合物がｐＨ＝７−８となる炭酸化終了までの時間を６０分以上で行う請求項５ないし７のいずれかに記載の炭酸カルシウム多孔質粒子の製造方法。
【発明の詳細な説明】
【０００１】
【発明の属する技術分野】
本発明は、孔中に各種物質を含浸させて有用な機能を発現でき、多孔質であるために各種物質に対して高い吸収量を有する多孔質粒子、特に生体安全性の高い炭酸カルシウムを基材とする多孔質粒子及びその製造方法に関する。
【０００２】
【従来の技術】
現在、炭酸カルシウムの多孔質粒子はその多孔性を生かすべく、徐放剤・製紙用原料・食品添加剤・化粧料などとして様々な産業分野で利用されている。さらに炭酸カルシウム多孔質粒子は、種々の物質を担持させることで新規な機能を有する粒子となり、様々な応用が可能であるから、担体としての炭酸カルシウム多孔質粒子の研究開発も進められている。多孔質の炭酸カルシウムの製法としては、例えば重質炭酸カルシウムに多孔形成促進剤を添加し、焼成、蒸気消化、再炭酸化させて多孔質化させる方法（特開平4-349116）、石灰乳を複雑な炭酸化工程を行うことで炭酸カルシウムの連鎖状粒子を集合させてポーラスにする方法（特開平8-198623）、炭酸カルシウムと可溶性リン酸化合物と反応させる多孔質炭酸カルシウム系化合物の製造方法（特開平7-223813および特開平9-183617）、石灰乳を縮合リン酸化合物の存在下、塩基性炭酸カルシウムが生成する反応条件で炭酸化させる板状炭酸カルシウムの球状複合体の製造方法（特開平10-59716）などがある。
【０００３】
【発明が解決しようとする課題】
よって本発明の目的は、容易かつ効率よく製造することのできる炭酸カルシウム多孔質粒子、及びその製造方法を提供することにある。
【０００４】
【課題を解決するための手段】
炭酸カルシウムは、通常、水に生石灰を加えて調製する石灰乳に炭酸ガスを吹き込む炭酸ガス化合法で工業的に生産されている。本発明は、水に生石灰を加えて得られる非常に微細な消石灰粒子が懸濁している石灰乳に代わって、水１Ｌに対して粒径０．５−５ｍｍの粒状消石灰を２５ｇ以上の割合で混合した混合物を用いることで、炭酸ガスが吹き込まれる際に従来の石灰乳とは異なった炭酸カルシウム結晶の核形成と成長の場を導入し、炭酸カルシウム粒子を凝集させて多孔質粒子を形成させるものである。本発明に係る炭酸カルシウム多孔質粒子は、水に粒状消石灰を投入後、炭酸ガスを吹き込むことで、特別に工夫された炭酸化工程や添加薬品を必要とすることなく容易に得られ、炭酸化反応を行う温度によって多孔質粒子の特性を変化させることもできる。５０℃を越える温度の下で炭酸化反応させると針状粒子が含まれた多孔質粒子が生成される。
【０００５】
【発明の実施の形態】
本発明の好ましい実施の形態によれば、以下の工程を経ることにより、炭酸カルシウム多孔質粒子を製造することできる。
【０００６】
出発原料となる粒状消石灰（粒径０．５−５ｍｍ）は、例えば、次のような粉末消石灰の製造工程中から得ることができる。生石灰粒（粒径１０ｍｍ以下）を約５．５ｔ／ｈ、井戸水（水温１５−２０℃）を約３.３ｔ／ｈの流量で混合・連続消化させた後、エアセパレーターで微粉を除去し、ふるいによって所望のサイズの粒状消石灰（粒径０．５−５ｍｍ）を回収する。このような選別過程を経ることにより、粒径０．５ｍｍ未満の粒状消石灰は（その後の破砕で生ずるもの等を除き）実質的に除去され、粒径５ｍｍを越える粒状消石灰も除去される。
【０００７】
炭酸化反応を行う所定温度に調整された水１Ｌに対して選別された粒状消石灰（粒径０．５−５ｍｍ）を２５ｇ以上の割合で投入後、炭酸ガスを吹き込んで炭酸化反応を行う。温度を１５−５０℃に調整して炭酸ガスを吹き込めば、カルサイトの含まれる割合が多く、外観上は微細粒子の多い多孔質粒子が、５０℃を越える温度で炭酸ガスを吹き込めば、アラゴナイトの割合が増え、外観上は針状粒子の目立つ多孔質粒子が生成される。
【０００８】
粒状消石灰を水１Ｌに対して２５ｇ投入する最低濃度の場合でも、ｐＨ＝７−８となる炭酸化終了までの時間が６０分以上になるように、炭酸ガスを吹き込むのが好ましい。炭酸ガスの吹き込み量が多すぎると、ｐＨ＝７−８に達しても粒状消石灰の表面が炭酸化されているだけで内部は消石灰のままになっている粒が残存している場合があり、好ましくない。
【０００９】
粒状消石灰の粒径は０．５−５ｍｍであり、好ましくは０．５−２ｍｍである。粒径が大きくなればなるほど、上述の理由により、よりゆっくりと炭酸ガスを吹き込まなければならないため、炭酸化に長い時間を要するようになる。
【００１０】
粒状消石灰を水１Ｌに対して２５ｇ以上の割合で混合して炭酸化させると、微細なカルサイト粒子や針状のアラゴナイト粒子が凝集した多孔質粒子が得られる。投入量が２５ｇ未満では凝集が不十分で、多孔質粒子が形成されていない状態が観察される。従来の炭酸カルシウムの製造過程における水に生石灰を加えて調製した石灰乳は非常に微細な消石灰粒子が生成しているため、高濃度では粘度が高く、場合によってはクリームもしくはペースト状となり、取り扱いにくい。一方、本発明においては粒径０．５−５ｍｍの粒を水に投入するため、例えば所定温度の水１Ｌに対して３００ｇの割合で粒状消石灰を投入した高濃度の混合物も簡単に調製でき、そのまま炭酸ガスを吹き込むことで、目的に応じた多孔質粒子が容易に得られる。
【００１１】
炭酸化温度を１５℃より低くすると、多孔質粒子は形成されず、通常のコロイダル状炭酸カルシウムとなる。温度調整の要らない室温付近で炭酸化させて得られる多孔質粒子の細孔直径：３−０．００６５μｍの細孔容積は約０．５ｃｃ／ｇ（水銀圧入法）、５０℃では約１．０ｃｃ／ｇとほぼ倍増する。室温から温度を５０℃に上昇させて炭酸化反応を行うと、得られる多孔質粒子中に針状結晶（アラゴナイト）粒子が含有されるようになるため、多孔質粒子内の空隙が増えて細孔容積が増大したものと、電顕観察と粉末Ｘ線回折の結果から推測される。
【００１２】
本発明に係る炭酸カルシウム多孔質粒子は、従来の炭酸カルシウム多孔質粒子と同様の用途に適応できるほか、特に炭酸化反応を行う温度を５０℃以上に設定して得られた針状粒子を含む多孔質粒子は研磨剤として使用した場合の効果が大きい。
【００１３】
【発明の効果】
本発明に係る炭酸カルシウム多孔質粒子は種々の物質を担持させることで新規な機能を有する粒子となり、食品添加剤・徐放剤・研磨剤などの分野で様々な応用が期待される。また、炭酸カルシウムは、新しく骨が生成されるにつれて生体内に吸収されるか分解して体外に排出され、最終的には自己骨によって欠損部が修復される有用な骨修復用生体材料であるが、これを多孔質粒子にすることで、早く新しい骨の生成を促進させる物質を担持させ、さらに骨修復機能を高めることも期待される。本発明に係る炭酸カルシウム多孔質粒子の製造方法によれば、生体安全性の高い炭酸カルシウムであって、上記のような可能性を持った多孔質粒子を容易かつ効率よく製造することができる。
【００１４】
【実施例】
以下、本発明に係る炭酸カルシウムの製造方法の実施例について説明する。以下の実施例についての説明は本発明をより深く理解するためのものであって、本発明は以下の実施例に何ら限定されるものではない。
【００１５】
（実施例１）
２５℃の水２Ｌに粒状消石灰（粒径０．５−２ｍｍ）を１００ｇ投入後、２５℃で炭酸ガスを０．５Ｌ／ｍｉｎの流量でｐＨ＝７−８となるまで撹拌しながら２ｈ吹き込んで炭酸化させた。生成物をろ過して回収し、約１０５℃で乾燥させて試料１を得た。図１及び図２に試料１の走査型電子顕微鏡（ＳＥＭ）による観察写真を示す。これらのＳＥＭ写真から、得られた生成物が粒径約５−２０μｍの粒子で、一つの粒子は微細な粒子からなっている多孔質粒子であることが観察された。試料１のメジアン径は１１．２μｍ（レーザ回折式粒度分布測定装置（分散媒：水））、細孔直径：３−０．００６５μｍの細孔容積は０．５２ｃｃ／ｇ（水銀圧入法）であった。Ｘ線回折（ＸＲＤ）から、この多孔質粒子の結晶相はカルサイトであった。
【００１６】
（実施例２）
２５℃の水２Ｌに粒状消石灰（粒径０．５−２ｍｍ）を６００ｇ投入後、２５℃で炭酸ガスを１．５Ｌ／ｍｉｎの流量でｐＨ＝７−８となるまで撹拌しながら７．２ｈ吹き込んで炭酸化させた。生成物をろ過して回収し、約１０５℃で乾燥させて試料２を得た。図３及び図４に試料２のＳＥＭ観察写真を示す。これらのＳＥＭ写真から、得られた生成物が粒径約５−１５μｍの粒子で、一つの粒子は微細な粒子からなっている多孔質粒子であることが観察された。試料２のメジアン径は７．８μｍ、細孔直径：３−０．００６５μｍの細孔容積は０．４９ｃｃ／ｇであった。
【００１７】
（実施例３）
５０℃の水２Ｌに粒状消石灰（粒径０．５−２ｍｍ）を１００ｇ投入後、５０℃で炭酸ガスを０．５Ｌ／ｍｉｎの流量でｐＨ＝７−８となるまで撹拌しながら２．５ｈ吹き込んで炭酸化させた。生成物をろ過して回収し、約１０５℃で乾燥させて試料３を得た。図５及び図６に試料３のＳＥＭ観察写真を示す。これらのＳＥＭ写真から、得られた生成物が粒径約５−２０μｍの粒子で、一つの粒子は微細な粒子と針状粒子からなっている多孔質粒子であることが観察された。試料３のメジアン径は１２．０μｍ、細孔直径：３−０．００６５μｍの細孔容積は１．００ｃｃ／ｇであった。ＸＲＤから、この多孔質粒子の結晶相はカルサイトとアラゴナイトであった。
【００１８】
（実施例４）
６０℃の水２Ｌに粒状消石灰（粒径０．５−２ｍｍ）を２００ｇ投入後、６０℃で炭酸ガスを０．５Ｌ／ｍｉｎの流量でｐＨ＝７−８となるまで撹拌しながら４．７５ｈ吹き込んで炭酸化させた。生成物をろ過して回収し、約１０５℃で乾燥させて試料４を得た。図７及び図８に試料４のＳＥＭ観察写真を示す。これらのＳＥＭ写真から、得られた生成物が粒径約５−２０μｍの粒子で、一つの粒子はほとんど針状粒子からなっている多孔質粒子であることが観察された。試料４のメジアン径は１２．４μｍであった。ＸＲＤから、この多孔質粒子の結晶相はカルサイトとアラゴナイトであった。
【００１９】
（比較例）
水に粒状消石灰を投入した液に代わって、水に生石灰を加えて得られる石灰乳を用いて実施例３と同様の操作を行い、試料５を得た。石灰乳は以下のようにして調製した。６０℃の水０．８Ｌに生石灰（ＪＩＳ工業石灰の生石灰特号、粒径５−３５ｍｍ）を１６０ｇ投入、約１時間撹拌した。続いて水で希釈し、目開き１５０μｍのふるいで粗粒子及び異物等を取り除いて、濃度５ｇ／１００ｍＬの石灰乳を調製した。図９及び図１０に試料５のＳＥＭ観察写真を示す。これらのＳＥＭ写真から、石灰乳に炭酸ガスを吹き込んで得られた試料５は、通常、軽微性炭酸カルシウムと呼ばれている紡錘状粒子であることが観察された。試料５のメジアン径は３．２μｍであった。ＸＲＤから、この炭酸カルシウムの結晶相はカルサイトであった。
【図面の簡単な説明】
【図１】図１は、本発明に係る炭酸カルシウム多孔質粒子の製造方法の実施例１により得られた試料１の走査型電子顕微鏡写真（Ｘ６００）である。
【図２】図２は、試料１の走査型電子顕微鏡写真（Ｘ１２０００）である。
【図３】図３は、本発明に係る炭酸カルシウム多孔質粒子の製造方法の実施例２により得られた試料２の走査型電子顕微鏡写真（Ｘ６００）である。
【図４】図４は、試料２の走査型電子顕微鏡写真（Ｘ１２０００）である。
【図５】図５は、本発明に係る炭酸カルシウム多孔質粒子の製造方法の実施例３により得られた試料３の走査型電子顕微鏡写真（Ｘ６００）である。
【図６】図６は、試料３の走査型電子顕微鏡写真（Ｘ６０００）である。
【図７】図７は、本発明に係る炭酸カルシウム多孔質粒子の製造方法の実施例４により得られた試料４の走査型電子顕微鏡写真（Ｘ６００）である。
【図８】図８は、試料４の走査型電子顕微鏡写真（Ｘ６０００）である。
【図９】図９は、石灰乳に炭酸ガスを吹き込んで製造した軽微性炭酸カルシウムの走査型電子顕微鏡写真（Ｘ６００）である。
【図１０】図１０は、図９の軽微性炭酸カルシウムの走査型電子顕微鏡写真（Ｘ１２０００）である。
【図１】
0003884635.tif 000002
【図２】
0003884635.tif 000003
【図３】
0003884635.tif 000004
【図４】
0003884635.tif 000005
【図５】
0003884635.tif 000006
【図６】
0003884635.tif 000007
【図７】
0003884635.tif 000008
【図８】
0003884635.tif 000009
【図９】
0003884635.tif 000010
【図１０】
0003884635.tif 000011